(57)【要約】  芳香族基質とアルキル剤を連続アルキル化ゾーンで接触させてアルキル芳香族化合物を得るプロセスを含む、アルキル化剤を用いる芳香族基質の触媒アルキル化方法を開示する。第１の触媒はＵＺＭ−８ゼオライトを含み、第２の触媒はβゼオライトを含む。この方法は、プロピレンを用いてベンゼンをアルキル化してクメンを生成するのに特に適している。【特許請求の範囲】
【請求項１】
第１および第２の連続アルキル化ゾーン中で、アルキル化剤を用いて芳香族基質を触媒アルキル化する方法であって、
（ａ）該第１のアルキル化ゾーン中で、該芳香族基質および該アルキル化剤を、ＡｌＯ２四面体単位およびＳｉＯ２四面体単位の積層骨格を有する微孔性結晶ゼオライト、及び、実験式：
Ｍｍｎ＋Ｒｒｐ＋Ａｌ１−ｘＥｘＳｉｙＯｚ
で表される合成された状態の無水の組成物を含有する第１の触媒に接触させて、第１の流出物を得ること［式中、Ｍは少なくとも１種の交換可能な陽イオンであり、ｍはＭの（Ａｌ＋Ｅ）に対するモル比であって０〜２であり、Ｒは第４級アンモニウム陽イオン、二第４級アンモニウム陽イオン、プロトン化アミン、プロトン化ジアミン、プロトン化アルカノールアミン、および４級化アルカノールアンモニウム陽イオンからなる群から選ばれる少なくとも１種の有機アンモニウム陽イオンであり、ｒはＲの（Ａｌ＋Ｅ）に対するモル比であって０．０５〜５．０の値を有し、ｎはＭの加重平均価数であって１〜２の値を有し、ｐはＲの加重平均価数であって１〜２の値を有し、Ｅはガリウム、鉄、ホウ素、クロム、インジウム、およびそれらの混合物からなる群から選ばれる元素であり、ｘはＥのモル分率であって０〜１．０の値を有し、ｙはＳｉの（Ａｌ＋Ｅ）に対するモル比であって６．５〜３５であり、かつｚはＯの（Ａｌ＋Ｅ）に対するモル比であって式：
ｚ＝（ｍ・ｎ＋ｒ・ｐ＋３＋４・ｙ）／２
によって決定される値を有する］、および
（ｂ）該第２のアルキル化ゾーン中で、該第１の流出物の少なくとも一部分をβゼオライトを含有する第２の触媒と接触させて、アルキル芳香族化合物を含有する第２の流出物を得ること、
を含んでなる触媒アルキル化方法。
【請求項２】
前記芳香族基質が、ベンゼン、トルエン、およびキシレンからなる群から選ばれる、請求項１に記載の触媒アルキル化方法。
【請求項３】
前記アルキル化剤が、Ｃ２〜Ｃ４のモノオレフィンである、請求項１に記載の触媒アルキル化方法。
【請求項４】
前記芳香族基質がベンゼンであり、前記アルキル化剤がプロピレンであり、かつ前記アルキル芳香族化合物がクメンである、請求項１に記載の触媒アルキル化方法。
【請求項５】
前記第１のアルキル化ゾーンにおける第１のアルキル化条件が、０．７５〜３．０のアリール基のアルキル基に対するモル比を含む、請求項１に記載の触媒アルキル化方法。
【請求項６】
前記第１のアルキル化ゾーンにおける第１のアルキル化条件が、０．７５〜３の前記芳香族基質の前記アルキル化剤に対するモル比を含む、請求項１に記載の触媒アルキル化方法。
【請求項７】
前記第１のアルキル化ゾーンにおける第１のアルキル化条件が、１．０〜３のアルキル化剤の毎時重量空間速度を含む、請求項１に記載の触媒アルキル化方法。
【請求項８】
前記βゼオライトが、Ｘ線光電子分光法によって測定される少なくとも７４．８電子ボルトの表面アルミニウム２ｐ結合エネルギーを有することを特徴とする表面改質βゼオライトである、請求項１に記載の触媒アルキル化方法。
【請求項９】
前記第１の触媒が、少なくとも表１に記載の面間隔ｄおよび強度を有するＸ線回折パターンを有することを特徴とする、請求項１に記載の触媒アルキル化方法。
【表１】
2010515746.tif 000010
【請求項１０】
前記第１のアルキル化ゾーン中での接触が、第１のアルキル化ゾーンに送られる炭化水素の重量に対して１〜２００００重量ｐｐｍの水分濃度を含む第１のアルキル化条件下で行われる、請求項１に記載の触媒アルキル化方法。
【請求項１１】
前記第２のアルキル化ゾーン中での接触が、第２のアルキル化ゾーンに送られる炭化水素の重量に対して１〜２００００重量ｐｐｍの水分濃度を含む第２のアルキル化条件下で行われる、請求項１に記載の触媒アルキル化方法。
【発明の詳細な説明】
【技術分野】
【０００１】
アルキル化によってモノアルキル化芳香族化合物を生成する方法を開示する。より具体的には、異なる触媒を用いるデュアルアルキル化ゾーンを使用してクメンおよびエチルベンゼンを生成する選択性の高い的アルキル化方法を開示する。
【背景技術】
【０００２】
Ｃ２〜Ｃ４のオレフィンを用いる芳香族化合物のアルキル化およびポリアルキル芳香族化合物のトランスアルキル化は、モノアルキル化芳香族化合物を生成するための２つの一般的な反応である。クメン（イソプロピルベンゼン）を生成するために工業的に実施されるこれらの２つの反応例としては、プロピレンを用いるベンゼンのアルキル化、およびベンゼンとジイソプロピルベンゼン（ＤＩＰＢ）によるトランスアルキル化がある。アルキル化反応によって、クメンおよび、ＤＩＰＢやトリイソプロピルベンゼン（ＴＩＰＢ）等の共通の副生成物が形成される。ＤＩＰＢ、ＴＩＰＢ、およびより高分子量のポリイソプロピルベンゼンの一部はベンゼンにより容易にトランスアルキル化され、クメンが生成される。１つのプロセス内でアルキル化とトランスアルキル化を組み合わせることで、このようにクメン生成量を最大限にすることができる。このような組み合わせにおいては、一方がアルキル化のためで他方がトランスアルキル化のための２つの反応ゾーンを設けるか、あるいは、アルキル化とトランスアルキル化の両方が起こる１つの反応ゾーンを設けることができる。
【０００３】
モノアルキル化芳香族化合物を生成するためのアルキル化およびトランスアルキル化反応における重要な操作変数は、アルキル基当たりのアリール基のモル比である。このモル比の分子は、特定の期間に反応ゾーンを通過するアリール基のモル数である。アリール基のモル数は、化合物中のアリール基の存在位置にかかわらず、全アリール基の合計値である。たとえば、クメンの生成においては、１モルのベンゼン、１モルのクメン、および１モルのＤＩＰＢからは、それぞれ１モルずつのアリール基によりアリール基の合計値が得られる。このモル比の分母は、所望のモノアルキル化芳香族化合物のアルキル基の炭素原子数と同数の炭素原子数を有し同じ特定の期間に反応ゾーンを通過するアルキル基のモル数である。アルキル基のモル数は、化合物中にアルキル基またはアルキル基が存在することとは関係なく、所望のモノアルキル化芳香族化合物のアルキル基の炭素原子数と同数の炭素原子数を有する全アルキル基およびアルケニル基の合計値であるが、パラフィン化合物は含まれていない。クメン製造においては、プロピル基のモル数は、化合物中にプロピル基またはプロペニル基が存在することとは関係なく、全プロピル基およびプロペニル基の合計値であるが、プロパン、ｎ−ブタン、イソブタン、ペンタン、およびより高分子量のパラフィン等のパラフィン化合物はプロピル基のモル数の計算からは除外される。たとえば、１モルのプロピレンおよび１モルのクメンからは、それぞれ１モルずつのプロピル基によりプロピル基の合計値が得られる。しかし、１モルのＤＩＰＢからは、２モルのプロピル基が得られ、１モルのＴＩＢＰからは、３モルのプロピル基が得られる。ヘキシルベンゼンおよびノニルベンゼンからは、０モルのプロピル基が得られる。モノアルキル化芳香族化合物を生成するためのアルキル化反応に関連する他の操作変数は、アルキル化剤当たりの芳香族基質のモル比であり、クメンの生成においては、このモル比の分子はベンゼンのモル数であり、分母はプロピレンのモル数である。
【０００４】
ゼオライトを含有する多くの触媒が提案されてきており、芳香族化合物のアルキル化およびトランスアルキル化に使用されてきている。反応がアルキル化かトランスアルキル化かにかかわらず、ゼオライト触媒が、初期にその特定の機能を発揮する能力を示すだけでなく、長期間にわたり十分にその特定の機能を発揮する能力を有することは、きわめて重要なことである。特定の炭化水素の反応環境中で、特定の触媒がその所期の機能をどの程度十分に発揮するかを測定するために、当技術分野で用いる分析用語は、活性、選択性、および安定性である。さらに、本明細書で検討するために、これらの用語を所定の供給原料に対して便宜的に以下のように定義する。（１）「活性」は、特定の厳格度で炭化水素反応物を生成物に転換する触媒の能力の程度であり、厳格度とは、用いられた条件、すなわち温度、圧力、接触時間、反応物の濃度、およびパラフィンのような希釈剤の存在である。（２）「選択性」は、供給または転換された反応物の量に対する所望の生成物または得られた生成物の量である。さらに、（３）「安定性」は、活性および選択性のパラメータの時間にともなう変化率を示す。当然、変化率が小さいほど、より安定した触媒であることを意味する。
【０００５】
クメンを生成する方法において、たとえば、活性は、一般的に特定の厳格度で起こるプロピレンの転換量を意味し、通常アルキル化反応容器からの流出物のオレフィン含有量によって測定され、選択性は特定の活性度または厳格度で求められるプロピレンの消費量に対するクメンの収量を意味し、さらに、安定性は、通常適切な時間間隔を置いた後の触媒床中の（発熱反応による）最高温度の位置で測定される活性の時間にともなう変化率に等しい。
【０００６】
しかし、連続アルキル化プロセスが行われてオレフィンが定常的に転換されると、活性の変化率が転換温度の変化率に対応するように反応中の転換温度を調整することによって、厳格度は絶えず調整される。なお、発熱位置の変化は、通常、活性の安定性を示すと考えられている。あるいは、オレフィンの破過（breakthrough）が起こる時点まで反応温度を変化させずに発熱位置が触媒床の中を順に進行して変化するように、更なる触媒を用いて活性の不安定性を補償してもよい。破過の時点では、操作温度を上げて活性の損失を補うか、あるいは、触媒を再生して失った活性を回復させなければならない。安定性は、通常、クメン収率によって測定される収率の時間による変化率に等しい。
【０００７】
したがって、当アルキル化技術分野において研究者たちが直面する主な課題は、活性の安定性および収率の安定性を有する選択性のある触媒システムの開発である。芳香族化合物のアルキル化のために提案および／または使用されてきたゼオライトは、β、ＵＺＭ−８、ならびに、Ｙ、ＺＳＭ−５、ＰＳＨ−３、ＭＣＭ−２２、ＭＣＭ−３６、ＭＣＭ−４９、およびＭＣＭ−５６を含む他のゼオライトを含む。炭化水素製造工業において、アルキル基当たりのアリール基のモル比をより小さくし、原料オレフィンをより効率的に利用することが求められていることに応じて、アルキル化芳香族化合物の生成方法の改良が探求されている。
【発明の概要】
【０００８】
連続アルキル化ゾーン中で芳香族基質とアルキル化剤を接触させてアルキル化芳香族化合物を得るプロセスを含む、アルキル化剤を用いる芳香族基質の触媒アルキル化方法を開示する。第１の触媒は、ＵＺＭ−８ゼオライトを含み、第２の触媒は、βゼオライトを含む。このプロセスは、逐次構成においてこのゼオライトの組み合わせを用いると、従来技術に対し、選択性、活性の安定性、および選択性の安定性が驚くほど改善されるという発見に基づいている。ここで開示されるプロセスは、水分濃度が高い場合だけでなく、アルキル基当たりのアリール基のモル比が小さい場合およびアルキル剤の空間速度が大きい場合を含む厳しい条件での操作に特に適している。
【０００９】
したがって、一態様においては、ここで開示されるプロセスは、アルキル化剤を用いる芳香族供給原料のアルキル化を対象とする。芳香族供給原料およびアルキル化剤を、第１のアルキル化ゾーン中で第１のアルキル化条件でＵＺＭ−８を含む第１の触媒と接触させて、第１の流出物を得る。第１の流出物を、第２のアルキル化ゾーン中で第２のアルキル化条件でβゼオライトを含む触媒と接触させて、アルキル芳香族化合物を含む第２の流出物を得る。より具体的には、芳香族基質は、ベンゼンであってもよく、オレフィンはエチレンまたはプロピレンであってもよく、さらに、アルキル芳香族化合物は、エチルベンゼンまたはクメンであってよい。
【発明を実施するための形態】
【００１０】
ここで開示される方法は、アルキル化剤を用いるアルキル化基質のアルカリ化に一般に応用できると期待される。本明細書に開示される方法は、より具体的には、原料芳香族化合物を原料オレフィンでアルキル化することによるアルキル芳香族化合物の生成に適用できる。ベンゼンは、重要かつ主要な原料芳香族化合物であるが、アルキル置換ベンゼン、縮合環系、およびそれらのアルキル化誘導体のような原料芳香族化合物を一般に用いてもよい。このような原料芳香族化合物としては、例えば、トルエン、エチルベンゼン、プロピルベンゼン、ジイソプロピルベンゼン等；キシレン、メシチレン、メチルエチルベンゼン等；ナフタレン、アントラセン、フェナントレン、メチルナフタレン、ジメチルナフタレン、およびテトラレンが挙げられる。原料芳香族化合物の置換基として提示される任意のアルキル基は、一般に、基当たり１〜８個の炭素原子、好適には、基当たり１〜４個の炭素原子を含む。２種以上の原料芳香族化合物を用いてもよい。原料芳香族化合物は、１つまたは２つ以上の芳香族原料流により、アルキル化触媒床に導入することができる。各芳香族原料流は、１種または２種以上の原料芳香族化合物を含んでもよい。芳香族原料流は、原料芳香族化合物に加えて、これらに限定されないが、原料芳香族化合物の炭素原子数と同数か、それより１個多いかまたは１個少ない炭素原子数を有する飽和および不飽和環式炭化水素を含む非芳香族化合物を含んでもよい。たとえば、ベンゼンを含む芳香族原料流は、シクロペンタン、シクロヘキサン、シクロヘプタン、シクロペンテン、シクロヘキセン、またはシクロヘプテン、さらにはこれらのうちのいずれかのメチル化物、またはこれらの混合物も含んでもよい。各芳香族原料流中の各原料芳香族化合物の濃度は、０．０１重量％から１００重量％の範囲にある。ベンゼン、トルエン、キシレン、および／または他の原料芳香族化合物の供給源は、ナフサ改質装置、芳香族抽出装置、ならびにパラキシレンおよび他の芳香族化合物を生成するための石油化学コンビナートからの製品流を含む。
【００１１】
２〜６個の炭素原子を含む原料オレフィンは、ここで開示されるプロセスを考慮した主なアルキル化剤である。このような原料オレフィンとしては、例えば、Ｃ２〜Ｃ４のオレフィン、すなわちエチレン、プロピレン、ブテン−１、ｃｉｓ−ブテン−２、ｔｒａｎｓ−ブテン−２、およびイソブテンが挙げられる。しかし、ここで開示されるプロセスにおいては、２〜２０個の炭素原子を有する原料オレフィンを有効に用いることができる。２種以上の原料オレフィンを用いてもよい。原料オレフィンは、１つまたは２つ以上のオレフィン原料流で、アルキル化触媒床に導入することができる。各オレフィン原料流は、１種または２種以上のオレフィンを含んでもよい。オレフィン原料流は、原料オレフィンに加えて、オレフィンと同数の炭素原子数を有する、パラフィンのような非オレフィンを含んでもよい。たとえば、プロプレンを含むオレフィン原料流は、プロパンを含んでもよく、エチレンを含むオレフィン原料流は、エタンを含んでもよい。各オレフィン原料流中の各原料オレフォンの濃度は、０．０１重量％から１００重量％の範囲にある。オレフィンの混合物を含むオレフィン原料流の供給源は、製油所のＦＣＣプロパン／プロピレン原料流、ナフサクラッキング装置の排ガス、ガス工場の排ガス、および他の製油所からの流を含む。
【００１２】
当技術分野において、芳香族触媒アルキル化プロセスの基本構成は、公知である。原料芳香族化合物および原料オレフィンは、予熱され、一般に１基から４基までの一連の反応器を含むアルキル化ゾーンに供給される。適切な冷却手段を反応器の間に設けて、各反応器における発熱反応の正味の発熱を補償してもよい。各反応器の上流に、または反応器に適正な手段を設けて、更なる原料芳香族化合物、原料オレフィン、または他の原料流（たとえば、反応器からの流出物、あるいは１種または２種以上のポリアルキルベンゼンを含む原料流）を、アルキル化ゾーン内の任意の反応器に供給してもよい。各アルキル化反応器は、１種または２種以上のアルキル化触媒床を含むことができる。当技術分野において、適切な反応器として機能することができる容器または筺体は、公知である。一般的なアルキル化ゾーンの構成は、４個の触媒床を有する１基の反応器、触媒床をそれぞれ２個ずつ有する２基の反応器、ならびに４個の触媒床を有する反応器および２個の触媒床を有するもう１基の反応器を含む。反応器の数は、一般に８基より少なく、所定の反応器中の触媒床の数は、６個より少ない。
【００１３】
第１のアルキル化ゾーンおよび第２のアルキル化ゾーンは、それぞれ第１のアルキル化触媒および第２のアルキル化触媒を含む。各アルキル化ゾーンは、通常、別々の反応器を含む。たとえば、第１のアルキル化ゾーンは、第１の反応器を含み、第２のアルキル化ゾーンは、２基の後続の反応器を含む。しかし、単一の容器または筺体の中の別々の触媒床をそれぞれアルキル化ゾーンとすることが可能である。各アルキル化ゾーンは、適切な冷却手段または原料流を導入する手段を各反応器の間に設ける２基以上の反応器を含んでもよい。区画化されたアルキル化ゾーンはまた、ここで開示されるプロセスのどちらの触媒複合体とも異なる組成物を有する触媒複合体を含む１つまたは２つ以上の反応ゾーンによって分離してもよい。
【００１４】
両方のアルキル化ゾーンにおける第１の触媒および第２の触媒の全質量のうち、第１の触媒は、好適には、１０％から９０％、好適には、５０％から８０％、第２の触媒は、１０％から６０％、好適には、２０％から５０％を占める。
【００１５】
触媒は、連続的な触媒の再生をともなう固定床システムまたは移動床システムに含まれ、それによって連続的に回収、再生されて、反応器に戻される。これらの手段は、次のような当業者にとって公知の触媒再生システムと関連している。たとえば、（１）温度を上げることによって操作厳格度を維持し、最終的に、触媒の再生および再活性化のために装置を停止させる、固定床反応器を含む半再生装置、（２）触媒が失活するときに、個々の固定床反応器がマニホールド配列によって連続的に隔離されて、他の反応器が依然として操業している間に、隔離された反応器中の触媒が再生されて再活性化されるスイング反応装置（swing-reactor unit）、（３）移動床反応器から回収された触媒が、ここで述べるように再活性化されて反応器に戻る連続再生設備、または、（４）同じゾーンにおける半再生設備と連続再生設備の複合型システム。ここで開示されるプロセスの好適な態様は、固定床半再生システムである。固定床半再生システムの一態様において、固定床ＵＺＭ−８アルキル化ゾーンは、既存の固定床半再生βアルキル化プロセス装置に付加されて、βアルキル化ゾーンの上流の原料流を処理して、半再生システムにおいて得られる収率、活性安定性、および／または収率の安定性を高める。
【００１６】
本開示の適用可能な最も広く実施されている炭化水素の転換プロセスは、ベンゼンをエチレンで触媒アルキル化させてエチルベンゼンを生成するプロセス、ベンゼンをプロピレンでアルキル化させてクメンを生成するプロセス、およびベンゼンをブテンでアルキル化させてブチルベンゼンを生成するプロセスである。本明細書における考察は、主にクメンの触媒反応システムへの適用に関するものであるが、エチルベンゼンの触媒反応システムについて述べることもある。この考察によって特許請求の範囲に記載の開示の範囲を限定する意図はない。
【００１７】
ここで開示されるプロセスによる第１の連続アルキル化ゾーン中で用いられる触媒は、ＵＺＭ−８と称されるアルミノケイ酸塩ゼオライト類および置換アルミノケイ酸塩ゼオライト類の１種または２種以上のメンバーを含む。参照によって本明細書に組み込まれる米国特許第６，７５６，０３０号（Ｂ１）に、ＵＺＭ−８およびその生成が記述されているため、ここでこれらの触媒について詳細に述べる必要はない。簡単にいうと、ＵＺＭ−８ゼオライトは、１種または２種以上の有機アンモニウム種のみが構造指向剤（structure dictating agent）として用いられる無アルカリ媒体中で生成される。この場合、微孔性結晶ゼオライト（ＵＺＭ−８）は、実験式：
Ｒｒｐ+Ａｌ１−ｘＥｘＳｉｙＯｚ
で表される合成された状態の形態の無水の組成を有する。ここで、Ｒは、プロトン化アミン、プロトン化ジアミン、第４級アンモニウムイオン、二第４級アンモニウムイオン、プロトン化アルカノールアミン、および４級化アルカノールアンモニウムイオンからなる群から選ばれる少なくとも１種の有機アンモニウム陽イオンである。好適な有機アンモニウム陽イオンは、非環式のものか、または一置換基として環式の基を含まないものである。これらの中で、置換基として少なくとも２のメチル基を含むものが、特に好ましい。好適な陽イオンの例としては、ＤＥＤＭＡ、ＥＴＭＡ、ＨＭおよびそれらの混合物が挙げられるが、これらに限定されない。Ｒの（Ａｌ＋Ｅ）に対する比は、ｒで表され、０．０５から５まで変化する。Ｒの加重平均価数であるｐの値は、１から２まで変化する。Ｓｉの（Ａｌ＋Ｅ）に対する比は、ｙで表され、６．５から３５まで変化する。Ｅは、四面体配位元素であり、骨格中に存在し、ガリウム、鉄、クロム、インジウム、およびホウ素からなる群から選ばれる。Ｅのモル比率はｘで表され、０から０．５までの値を有する。一方、ｚはＯの（Ａｌ＋Ｅ）に対するモル比であり、式：
ｚ＝（ｒ・ｐ＋３＋４・ｙ）／２
により与えられる。
【００１８】
有機アンモニウム陽イオンとアルカリ金属陽イオンおよび／またはアルカリ土類金属陽イオンの両方を構造指向剤として用いて、ＵＺＭ−８ゼオライトを生成することができる。上記の無アルカリ媒体の場合と同じ有機アンモニウム陽イオンをここで用いることができる。アルカリ金属陽イオンまたはアルカリ土類金属陽イオンは、０．０５Ｍ＋／Ｓｉより少ない量で存在する場合に、ＵＺＭ−８の結晶化の速度を上げることが観察されている。アルカリ金属および／またはアルカリ土類金属を含むシステムの場合は、微孔性結晶ゼオライト（ＵＺＭ−８）は、実験式：
Ｍｍｎ＋Ｒｒｐ＋Ａｌ１−ｘＥｘＳｉｙＯｚ
で表される合成された状態の無水の組成を有する。式中、Ｍは、少なくとも１種の交換可能な陽イオンを表し、アルカリ金属およびアルカリ土類金属からなる群から選ばれる。陽イオンＭの具体的な例としては、リチウム、ナトリウム、カリウム、ルビジウム、セシウム、カルシウム、ストロンチウム、バリウム、およびそれらの混合物が挙げられるが、これらに限定されない。好適な陽イオンＲとしては、ＤＥＤＭＡ、ＥＴＭＡ、ＨＭおよびそれらの混合物が挙げられるが、これらに限定されない。Ｍの（Ａｌ＋Ｅ）に対する比であるｍの値は、０．０１から２まで変化する。Ｍの加重平均価数であるｎの値は、１から２まで変化する。Ｒの（Ａｌ＋Ｅ）に対する比は、ｒで表され、０．０５から５まで変化する。Ｒの加重平均価数であるｐの値は、１から２まで変化する。Ｓｉの（Ａｌ＋Ｅ）に対する比は、ｙで表され、６．５から３５まで変化する。Ｅは、四面体配位の元素であり、骨格中に存在し、ガリウム、鉄、クロム、インジウム、およびホウ素からなる群から選ばれる。Ｅのモル比率はｘで表され、０から０．５までの値を有する。一方、ｚは、Ｏの（Ａｌ＋Ｅ）に対するモル比であり、式：
ｚ＝（ｍ・ｎ＋ｒ・ｐ＋３＋４・ｙ）／２
によって与えられる。式中、Ｍがただ１種の金属であるときは、Ｍの加重平均価数は、その１種の金属の価数である。すなわち、＋１または＋２である。しかし、２種以上の金属Ｍが存在する場合、Ｍの総価数は、式：
【００１９】
【数１】
2010515746.tif 000002
【００２０】
によって与えられ、Ｍの加重平均価数ｎは、式：
【００２１】
【数２】
2010515746.tif 000003
【００２２】
によって与えられる。
【００２３】
同様に、ただ１種の有機陽イオンＲが存在する場合、Ｒの加重平均価数は、陽イオンＲ単独の価数である。すなわち、＋１または＋２である。２種以上の陽イオンＲが存在する場合、Ｒの総価数は、式：
【００２４】
【数３】
2010515746.tif 000004
【００２５】
で与えられ、Ｒの加重平均価数ｐは、式：
【００２６】
【数４】
2010515746.tif 000005
【００２７】
で与えられる。
【００２８】
ここで開示されるプロセスの第１のアルキル化ゾーンで用いられる微孔性結晶ゼオライトは、Ｒの反応源、アルミニウム、シリコン、ならびに必要ならＭおよびＥを合わせることによって調製された反応混合物の水熱結晶化によって生成される。アルミニウムの供給源としては、アルミニウムアルコキシド、沈降アルミナ、アルミニウム金属、アルミン酸ナトリウム、有機アンモニウムアルミン酸塩、アルミニウム塩、およびアルミナゾルが挙げられるが、これらに限定されない。アルミニウムアルコキシドの具体的な例としては、アルミニウムオルト−ｓｅｃ−ブトキシドおよびアルミニウムオルトイソプロポキシドが挙げられるが、これらに限定されない。シリカの供給源としては、テトラエチルオルトケイ酸塩、コロイド状シリカ、沈降シリカ、アルカリケイ酸塩、および有機アンモニウムケイ酸塩が挙げられるが、これらに限定されない。アルミノケイ酸有機アンモニウム塩溶液からなる特別な試薬も、Ａｌ、Ｓｉ、およびＲの同時供給源として機能することができる。元素Ｅの供給源としては、ホウ酸アルカリ塩、ホウ酸、沈降オキシ水酸化ガリウム、硫酸ガリウム、硫酸第二鉄、塩化第二鉄、硝酸クロム、および塩化インジウムが挙げられるが、これらに限定されない。金属Ｍの供給源としては、アルカリ金属およびアルカリ土類金属のそれぞれのハロゲン化物、硝酸塩、酢酸塩および水酸化物が挙げられるが、これらに限定されない。Ｒは、有機アンモニウム陽イオンまたはアミンとして導入してもよい。Ｒが第４級アンモニウム陽イオンまたは４級化アルカノールアンモニウム陽イオンである場合、その供給源としては、水酸化物、塩化物、臭化物、ヨウ化物、およびフッ化物が挙げられるが、これらに限定されない。具体的な例としては、水酸化ジエチルジメチルアンモニウム（ＤＥＤＭＡ）、水酸化エチルトリメチルアンモニウム（ＥＴＭＡ）、水酸化テトラメチルアンモニウム、水酸化テトラエチルアンモニウム、臭化ヘキサメトニウム、水酸化テトラプロピルアンモニウム、水酸化メチルトリエチルアンモニウム、塩化ＤＥＤＭＡ、塩化テトラメチルアンモニウム、および塩化コリンが挙げられるが、これらに限定されない。Ｒは、後に加水分解して有機アンモニウム陽イオンを形成するアミン、ジアミン、アルカノールアミンとして導入してもよい。特定の例としては、Ｎ，Ｎ，Ｎ’，Ｎ’−テトラメチル−１，６−ヘキサンジアミン、トリエチルアミン、およびトリエタノールアミンが挙げられるが、これらに限定されない。Ｒの好適な供給源としては、ＥＴＭＡＯＨ、ＤＥＤＭＡＯＨ、および二水酸化ヘキサメトニウム（ＨＭ（ＯＨ）２）が挙げられるが、これらに限定されない。
【００２９】
所望の成分の反応源を含む反応混合物は、式：
ａＭ２／ｎＯ ：ｂＲ２／ｐＯ：１−ｃＡｌ２Ｏ３：ｃＥ２Ｏ３：ｄＳｉＯ２：ｅＨ２Ｏ
によって、酸化物のモル比で表すことができる。式中、ａは、０から２５まで変化し、ｂは、１．５から８０まで変化し、ｃは、０から１.０まで変化し、ｄは、１０から１００まで変化し、ｅは、１００から１５０００まで変化する。アルコキシドを用いる場合、蒸留または蒸発手順を含めてアルコールの加水分解生成物を除去することが好ましい。反応混合物を、自然圧力下の密封された反応容器中で、８５℃から２２５℃（１８５〜４３７°Ｆ）、好適には１２５℃から１５０℃まで（２５７〜３０２°Ｆ）の温度で、１〜２８日間、好適には４〜１４日間反応させる。結晶化の完了後、固体生成物を、濾過または遠心分離のような手段によって不均一混合物から分離し、次いで、脱イオン水で洗浄し、さらに、１００℃（２１２°Ｆ）まで環境温度で空気乾燥する。
【００３０】
上述の方法によって得られるＵＺＭ−８アルミノケイ酸塩ゼオライトは、少なくとも以下の表１に記載の面間隔ｄおよび相対強度を有するＸ線回折パターンによって特徴付けられる。
【００３１】
【表１】
2010515746.tif 000006
【００３２】
ＵＺＭ−８の組成は、少なくとも６００℃（１１１２°Ｆ）（且つ、通常は少なくとも７００℃（１２９２°Ｆ））まで安定している。典型的な焼成ＵＺＭ−８試料と関連する特有の回折線は、以下の表２に示されている。ＵＺＭ−８の合成された状態の形態は、有機陽イオンで拡大され、積層構造であることを示している。
【００３３】
【表２】
2010515746.tif 000007
【００３４】
その独特な性質の一因となっているＵＺＭ−８合成の一面から見ると、それが均質溶液から合成することができるということである。化学的に、可溶アルミノケイ酸塩の先駆物質は、煮沸中に凝縮して、広大な外表面積および結晶の細孔中に短い拡散経路を有する小さな結晶を形成する。このことが、この物質の吸着力と触媒活性の両方に影響を与えている。
【００３５】
合成された状態のＵＺＭ−８は、細孔中にいくらかの電荷平衡陽イオンを含むものである。アルカリ金属またはアルカリ土類金属を含む反応混合物から合成する場合、これらのいくらかの陽イオンは、他の陽イオンと交換できる陽イオンであってもよい。有機アンモニウム陽イオンの場合は、制御条件下で加熱することにより除去することができる。ＵＺＭ−８を無アルカリ系において生成する場合、有機アンモニウム陽イオンは、制御された焼成によって最もよく除去され、イオン交換手順を介在せずに酸型のゼオライトを生成する。制御焼成条件は、以下で述べる複合触媒の焼成条件を含み、望ましくはゼオライトが結合剤と合わせた後に制御された焼成を行うと考えられる。一方、イオン交換によって、有機アンモニウムの一部を除去することができる。特別なイオン交換の場合、アンモニア雰囲気中での有機アンモニウム型のＵＺＭ−８の焼成によって、アンモニウム型のＵＺＭ−８を生成できる。
【００３６】
ここで開示されるプロセスの第１のアルキル化ゾーンで用いられる触媒は、好適には、焼成ＵＺＭ−８を含む。合成された状態のＵＺＭ−８の焼成は、Ｘ線回折パターンにおけるような変化をもたらす。ここで開示されるプロセスにおいて用いられる触媒中で用いられるＵＺＭ−８ゼオライトは、好適には、０．１重量％より少ない、より好適には０．０５重量％より少ない、さらに好適には０．０２重量％より少ない量のアルカリ金属およびアルカリ金属土類を含む。
【００３７】
ここで開示されるプロセスの第２の連続アルキル化ゾーンで用いられる触媒は、当業者に周知であるβゼオライトを含む。適切なβゼオライトとしては、天然の３種の結晶多形の混合物、その３種の結晶多形のいずれかひとつ、またはその３種の結晶多形の任意の組み合わせが挙げられるが、これらに限定されない。適切なβゼオライトとしては、Ｈ＋イオンが少なくとも部分的に含有金属陽イオンを置換した天然のゼオライト、ならびに、いくらかの量のアルカリ金属陽イオンまたはアルカリ金属陽イオン、あるいは他の金属の陽イオンがイオン交換によって導入されているβゼオライトが挙げられる。βゼオライトの種々の改質も、本開示の目的に好適である。適切な改質βゼオライトとしては、蒸気処理およびアンモニウムイオン処理によって改質されたβゼオライト、ならびに、ホウ素、ガリウム、または鉄によるアルミニウムの同形置換によって改質されたβゼオライトを用いて、Ｈ＋イオンが少なくとも部分的に含有金属陽イオンを置換したβゼオライトが挙げられるが、これらに限定されない。本開示に従って用いられる適切なゼオライトとしては、改変された生成方法、たとえば、水分、二酸化ケイ素の供給源、フッ化物イオンの供給源、テトラエチルアンモニウム陽イオンの供給源、および必要なら３価の酸化物の供給源を含む反応混合物の形成を含む生成方法、によって合成されたゼオライトが挙げられるが、これらに限定されない。本開示に従ってアルキル化で用いられるβゼオライトの１種が、米国特許第５，７２３，７１０号に開示されており、その教示内容を参照によって本明細書に組み込む。この好適なゼオライトは、表面改質βゼオライトであり、テンプレートとなる天然のβゼオライトの酸洗浄の結果得られる。米国特許第４，８９１，４５８号、第５，０８１，３２３号、および第５，５２２，９８４号も、参照により本明細書に組み込む。
【００３８】
ここで開示されるプロセスで用いられる場合、連続アルキル化ゾーンの一方または両方で好適に用いられるゼオライトは、触媒粒子を手軽に形成するため、ゼオライトが５〜１００質量％、結合剤が０〜９５質量の割合で結合剤と混合され、ゼオライトが複合体の１０〜９０質量％を占めるものが好ましい。結合剤は、好適には、多孔性で５〜８００ｍ２／ｇの表面積を有し、炭化水素転換プロセスで利用される条件に対して比較的耐熱性がある。結合剤の例としては、アルミナ、チタニア、ジルコニア、酸化亜鉛、マグネシア、ボリア、シリカ−アルミナ、シリカ−マグネシア、クロミア−アルミナ、アルミナ−ボリア、シリカ−ジルコニア等、シリカ、シリカゲル、および粘土鉱物があるが、これらに限定されない。好適な結合剤は、非晶シリカ、ならびに、γ−、η−、およびθ−アルミナを含むアルミナであり、γ−、およびη−アルミナが特に好適である。
【００３９】
連続アルキル化ゾーンの一方または両方で用いられるゼオライトは、結合剤を用いて、または用いずに、ピル、ペレット、押出成形品、球体等のような種々の形状に形成することができる。好適な形状は、押出成形品および球体である。押出成形品は従来の手段によって調製され、その手段では、金属成分を添加する前後のいずれかでゼオライトを結合剤および適切な解膠剤と混合して、直接焼成に耐えられるだけの完全性を有する押出成形品が形成できるような正確な含水率を有する均質な生地または濃厚なペーストを形成する。次いで、生地は、金型を通して押出され、押出成形品になる。押出成形品は、多数の異なる形状をとることが可能であり、円筒型、クローバー型、ダンベル型、ならびに対称および非対称の多葉型が挙げられるが、これらに限定されない。押出成形品は、さらに、当技術分野において公知のいかなる手段によっても、球体のような任意の所望の形状に成形することができ、このことも、本開示の範囲内である。
【００４０】
球体は、参照によって本明細書に組み込まれている米国特許第２，６２０，３１４号に記載の周知の油滴方法によって調製できる。この方法では、ゼオライトの混合物、ならびに、たとえばアルミナゾルおよびゲル化剤を、高温を維持した油浴中に滴下する。混合物の液滴は、固まってヒドロゲル球体を形成するまで油浴中に維持される。次いで、球体は、油浴から連続的に回収されて、その物理的特性をさらに高めるために、典型的には、油剤およびアンモニア性溶剤中で特定の熟成処理が行われる。熟成しゲル化した粒子は、次いで、洗浄され、５０〜２００℃（１２２〜３９２°Ｆ）の比較的低温で乾燥されて、４５０〜７００℃（８４２〜１２９２°Ｆ）で１〜２０時間焼成の工程が行われる。この処理によって、ヒドロゲルが対応するアルミナ基質へ転換される。
【００４１】
触媒複合体は、１００℃から３２０℃（２１２〜６０８°Ｆ）までの温度で、２時間から２４時間またはより長時間乾燥され、通常は、空気雰囲気中、４００℃から６５０℃（７５２〜１２０２°Ｆ）までの温度で１時間から２０時間焼成される。空気中の焼成の前に、触媒複合体を窒素中で焼成の温度範囲に加熱して、その温度範囲で触媒複合体を１時間から１０時間保持してもよい。
【００４２】
ここで開示されるプロセスの第１の連続アルキル化ゾーンのための触媒複合体中で用いられる結合剤は、好適には、ＵＺＭ−８より少ない量のアルカリ金属またはアルカリ土類金属を含み、より好適には、アルカリ金属またはアルカリ土類金属をほとんど含まないか、または全く含まない。したがって、結合剤が触媒複合体全体のアルカリ金属またはアルカリ土類金属の含有量を効果的に減らすため、第１の連続アルキル化ゾーンのための触媒複合体のアルカリ金属またはアルカリ土類金属の含有量は、触媒複合体の形成において用いられるＵＺＭ−８のアルカリ金属またはアルカリ土類金属の含有量よりも少ない。
【００４３】
第１のアルキル化ゾーンで用いられる触媒は、上述のＵＺＭ−８ゼオライトだけでなく上述のβゼオライトを含んでもよいが、好適には、ＵＺＭ−８ゼオライトをβゼオライトよりも多く含む。他方、第２のアルキル化ゾーンで用いられる触媒は、βゼオライトだけでなくＵＺＭ−８ゼオライトを含んでもよいが、好適には、βゼオライトをＵＺＭ−８ゼオライトよりも多く含む。いずれかの触媒が、２種以上のゼオライトを含むとき、この混合触媒は、触媒粒子を形成する前に異なるゼオライト成分を物理的に混合することによって、または、１種のゼオライトを含む触媒粒子をもう１種のゼオライトを含む触媒粒子と物理的に混合することによって、生成される。混合ゼオライトを生成する手段の前者の例では、通常は、結合剤とともにこれら２種のゼオライトを一緒に混ぜて（co-mull）押出しできる物質を形成して、次いで、両方のゼオライトを含む粒子を押出す。
【００４４】
ここで開示されるプロセスにおいて、第１のアルキル化触媒は、好適には、第２のアルキル化触媒に比べてオレフィンがより高濃度のとき、またはオレフィンの毎時重量空間速度がより大きいときのいずれか、あるいは両方に該当するときに作用する位置にある。したがって、原料オレフィンは、好適には、第１のアルキル化ゾーンに導入されるか、または、原料オレフィンが第１および第２のアルキル化ゾーンの両方に導入される場合に、第２のアルキル化ゾーンよりも第１のアルキル化ゾーンへより多く導入される。第１のアルキル化ゾーンは、好適には、炭化水素の流れに関して、第２のアルキル化ゾーンの上流に位置する。いかなる特定の理論にも制限されないが、オレフィンの濃度が比較的高いとき、ＵＺＭ−８ゼオライトは、所望のモノアルキル化芳香族化合物の生成に特に選択的であると考えられる。
【００４５】
第１および第２のアルキル化ゾーンは、好適には、連続して配置される。第１のアルキル化ゾーンの流出物の少なくとも一部分が、第２のアルキル化ゾーンに移動する。一態様においては、第２のアルキル化ゾーンの流出物は、モノアルキル化芳香族化合物を回収するための生成物分離施設に移動する。このような生成物分離施設は、一般に、第２の流出物からの分別物を回収するための１または２以上の分別ゾーンを含む。たとえば、クメンの生成においては、生成物分離施設は、一般に、未反応のベンゼンをアルキル化ゾーンに再循環させるために回収するベンゼン分別塔、より重いポリアルキルベンゼンから生成物のクメンを回収するためのクメン分別塔、他のより重い成分からＤＩＰＢおよびＴＩＰＢを分離するための任意のポリアルキルベンゼン分別塔を含む。生成物分離施設は、第２のゾーンの流出物中の未反応のプロピレン、プロパン、またはＣ３以下の軽質パラフィンの濃度が分離に十分なほど高いならば、脱プロパン装置を含んでもよい。生成物分離施設は、このように、他の分別物とともにモノアルキル化芳香族化合物を含む分別物を生成し、さらに、生成物分離施設から回収されたこれらの他の分別物のうちの少なくとも１種の一部分またはすべては、第１のアルキル化ゾーン、第２のアルキル化ゾーン、または両方のゾーンに再循環させることができる。クメンの生成においては、たとえば、再循環される回収された分別物は、ベンゼン、ポリイソプロピルベンゼン、またはその両方を含む。本明細書中で別に言及のない限り、「部分」という用語は、プロセス流について述べるとき、流れのアリコート部分か、または、アリコートが由来する全体の流れとは異なる組成を有する流れの異なる分別物のいずれかを表す。流れのアリコート部分は、その元となる流れと本質的に同じ組成を有する流れの一部分である。
【００４６】
一態様においては、２つのアルキル化ゾーンは、連続して配置され、原料芳香族化合物および原料オレフィンは、ＵＺＭ−８触媒を含む第１のアルキル化ゾーンに供給される。βゼオライトを含む第２のアルキル化ゾーンのアルキル化流出物のアリコート部分は、ＵＺＭ−８触媒を含む第１のアルキル化ゾーンに再循環される。少なくとも理論上は、第２のアルキル化ゾーンの流出物のこのアリコート部分は、経済的考察によってのみ制限される割合で再循環することができる。第２のゾーンの流出物は、流れを下って生成物分離施設に送られるアリコート部分を除いて、どのような量でも再循環に無制限に利用することができる。第１のアルキル化ゾーンの流出物中の任意の原料芳香族化合物または原料オレフィンは、第２のアルキル化ゾーンに供給される。更なる原料芳香族化合物および／または原料オレフィンも、第１のアルキル化ゾーンの下流地点で第２のアルキル化ゾーンに供給してもよいが、更なる原料オレフィンは、第２のアルキル化ゾーンに供給しないことが好ましい。
【００４７】
他の一態様においては、２つのアルキル化ゾーンは、連続して配置され、生成物分離施設中のアルキルベンゼン塔は、底流を生成し、この底流が、ＵＺＭ−８触媒を含む第１のアルキル化ゾーンに再循環される。アルキルベンゼン塔の底流は、比較的低濃度のアルキルベンゼン（クメン等）、および比較的高濃度のポリアルキルベンゼン（ＤＩＰＢおよびＴＩＰＢ等）を含む。βゼオライトを含む第２のアルキル化ゾーンの流出物のアリコート部分も、第１のアルキル化ゾーンに再循環することができる。
【００４８】
他の一態様においては、オレフィン原料流は、芳香族原料流および第１のアルキル化ゾーンの流出物の冷却されたアリコート部分と混合される。この混合流は、第１のアルキル化ゾーンに入って、ＵＺＭ−８ゼオライトを含む触媒と接触する。第１のアルキル化ゾーンの流出物は、２つのアリコート部分に分かれる。一方のアリコート部分は、β触媒を含む第２のアルキル化ゾーンに移動する。第１のアルキル化ゾーンの流出物流の他方のアリコート部分は、ボイラーの供給水と間接的に熱交換をして蒸気を生成することによって冷却され、次いで、混合されて、第１のアルキル化ゾーンに供給される混合流を形成する。
【００４９】
他の一態様においては、２基のアルキル化反応器は、連続して配置され、それぞれ２つのＵＺＭ−８ゼオライト触媒床を含み、この２つの触媒床も、連続して配置される。原料芳香族化合物は、第１のアルキル化反応器の第１の触媒床に供給され、原料オレフィンは、各触媒床に供給される。第１のアルキル化反応器の流出物は、熱交換器中で冷却されて、第２のアルキル化反応器に流れる。第２のアルキル化反応器の流出物は、２つのアリコート部分に分かれる。一方のアリコート部分は、β触媒を含む下流のアルキル化反応器に流れる。他方のアリコート部分は、熱交換器中で冷却されて、さらに２つのアリコート部分に分かれる。一方のアリコート部分は、第１のアルキル化反応器に流れ、他方のアリコート部分は、βゼオライト触媒を含む第２のアルキル化ゾーンに流れる。
【００５０】
他の一態様においては、２つのアルキル化反応器は、連続して配置され、それぞれ一対のＵＺＭ−８ゼオライト触媒床を含み、この対になった触媒床も、それぞれ連続して配置される。原料芳香族化合物は、第１のアルキル化反応器の第１の触媒床に供給され、原料オレフィンは、各触媒床に供給される。第１のアルキル化反応器の流出物は、熱交換器で冷却されて、第２のアルキル化反応器に流れる。第２のアルキル化反応器の流出物は、２つのアリコート部分に分かれる。一方のアリコート部分は、βゼオライトを含む下流のアルキル化反応器に流れる。他方のアリコート部分は、熱交換器で冷却されて、さらに２つのアリコート部分に分かれる。一方のアリコート部分は、第１のアルキル化反応器の第１の触媒床に流れ、他方のアリコート部分は、第２のアルキル化反応器の第１の触媒床に流れる。
【００５１】
他の一態様においては、トランスアルキル化反応器および第１のアルキル化反応器は、連続して配置される。ポリアルキルベンゼンおよびベンゼンは、任意の適切なトランスアルキル化反応器に入り、Ｙを含む触媒のような任意の適切なトランスアルキル化触媒と接触して、アルキルベンゼンを形成する。トランスアルキル化反応器の流出物は、必要なら加熱または冷却されて、第１のアルキル化反応器に流れる。第１のアルキル化反応器は、連続して配置された２つのＵＺＭ−８ゼオライト触媒床を含み、原料オレフィンが、各触媒床に供給される。第１のアルキル化反応器の流出物は、２つのアリコート部分に分かれる。一方のアリコート部分は、βゼオライト触媒を含む第２のアルキル化反応器に流れ、他方のアリコート部分は、熱交換器で冷却されて、アルキル化反応器の第１の触媒床に流れる。第２のアルキル化反応器の流出物は、生成物分離施設に流れる。必要ならば、第２のアルキル化反応器の流出物のアリコート部分を、第１のアルキル化反応器の触媒床の一方、または両方に、および／または第２のアルキル化反応器に再循環することができる。
【００５２】
他の一態様においては、アルキル化反応器は、連続して配置された４つの触媒床を含む。原料オレフィンおよび原料芳香族化合物は、任意の適切なアルキル化触媒を含むことができる第１の触媒床に供給される。第１の触媒床の流出物は、ＵＺＭ−８ゼオライト触媒を含む第２の触媒床に流れる。追加の原料オレフィンは、第２の触媒床に供給される。第２の触媒床の流出物は、第３の触媒床に供給される。この第３の触媒床は、第１の触媒床で用いるために記述された触媒のような任意の適切なアルキル化触媒を含むことができる。必要なら、追加の原料オレフィンを、第３の触媒床に供給する。第３の触媒床の流出物は、βゼオライト触媒を含む第４の触媒床に移動する。追加のオレフィンは、第４の触媒床には供給しない。第４の触媒床の流出物は、アルキル化反応器から回収されて、２つのアリコート部分に分かれる。一方のアリコート部分は、下流のアルキル化反応器または生成物分離施設に流れ、他方のアリコート部分は、熱交換器中で冷却されて、アルキル化反応器の１つまたは２つ以上の触媒床に流れる。
【００５３】
他の一態様においては、２基のアルキル化反応器は、連続して配置され、第１のアルキル化反応器は、一対のＵＺＭ−８ゼオライト触媒床を含み、第２のアルキル化反応器は、一対のβゼオライト触媒床を含む。この対になった２つの触媒床もそれぞれ連続して配置される。原料芳香族化合物は、第１のアルキル化反応器の第１の触媒床に供給され、原料オレフィンは、第１のアルキル化反応器の各触媒床に供給される。第１のアルキル化反応器の流出物は、熱交換器中で冷却されて、更なる原料オレフィンとともに、第２のアルキル化反応器に流れる。第２のアルキル化反応器の流出物は、脱エタン装置（deethanizer）または脱プロパン装置（depropanizer）または脱ブタン装置（debutanizer）のような分別塔に流れて、第２のアルキル化反応器の流出物からより軽質な炭化水素を回収する。これらのより軽質な炭化水素は、エチルベンゼンを生成するときは、エタンおよびより軽質な化合物であってもよく、クメンを生成するときは、プロパンおよびより軽質な化合物であってもよく、ブチルベンゼンを生成するときは、ブタンおよびより軽質な化合物であってもよい。この分別塔の底流は、２つのアリコート部分に分かれる。一方のアリコート部分は、生成物分離施設に流れる。他方のアリコート部分は、必要なら熱交換器中で冷却されて、さらに２つのアリコート部分に分かれる。一方のアリコート部分は、第１のアルキル化反応器の第１の触媒床に流れ、他方のアリコート部分は、第２のアルキル化ゾーンの第１の触媒床に流れる。
【００５４】
必要ならば、ここで述べる各態様において、第１のアルキル化ゾーンからの流出物の一部分は、第１のアルキル化ゾーンに再循環させてもよく、第２のアルキル化ゾーンからの流出物の一部分は、第２のアルキル化ゾーンに再循環させてもよく、及び／または、第２のアルキル化ゾーンからの流出物の一部分は、第１のアルキル化ゾーンに再循環させてもよい。さらに、各態様において、必要なら、第１のゾーンの流出物の一部分、第２のゾーンの流出物の一部分、または両方からの塔頂流（overhead stream）として、ベンゼンのような原料芳香族化合物を回収して、第１のゾーン、第２のゾーン、または両方のゾーンに再循環させるために、分別塔を用いてもよい。好適には、原料芳香族化合物は、第２のゾーンに導入されて、その結果、第１のゾーンのフェニル基当たりのアリール基のモル比が、第２のゾーンよりも小さくなる。さらに、エチレン、プロピレン、またはブタンのようなここで開示される原料オレフィンのいずれも、ならびに、ベンゼンのような原料芳香族化合物のいずれも、任意の態様において用いることができる。
【００５５】
第１および第２のアルキル化ゾーンのアルキル化条件には、アルキル基当たりのアリール基のモル比が、一般に２５から１であることが含まれる。このモル比は１より小さくてもよく、０．７５以下であってもよいと考えられている。アルキル基当たりのアリール基のモル比は、第１および第２のアルキル化ゾーンの両方で同じであってもよい。あるいは、このモル比は、第１のアルキル化ゾーンよりも第２のアルキル化ゾーン中で大きくてもよい。たとえば、第１のアルキル化ゾーンと第２のアルキル化ゾーンの間に原料芳香族化合物を導入することによってモル比をより大きくすることができる。原料オレフィンを反応ゾーンに導入すると、このモル比が小さくなるため、第１のアルキル化ゾーンと第２のアルキル化ゾーンの間、または第２のアルキル化ゾーンには、追加の原料オレフィンを添加しないことが好ましい。しかし、小さなモル比で高濃度のオレフォンを処理する結果生じる反応熱およびデルタ温度を制御する必要を考えると、実用的な見地から、種々のアルキル化触媒床の間に原料オレフィンを分配して導入する必要がある。また、モノアルキル化芳香族化合物を生成するために、ジアルキル化芳香族化合物またはトリアルキル化芳香族化合物をアルキル化ゾーンに導入すると（たとえば、クメンを生成するために、ＤＩＰＢまたはＴＩＰＢをアルキル化ゾーンに導入すると）、このモル比が小さくなると考えられるため、第２のアルキル化ゾーンには、このようなポリアルキル化芳香族化合物をこれ以上追加しないことが好ましい。
【００５６】
アルキル化ゾーンの流出物の一部分が、同じアルキル化ゾーンに再循環される場合、アルキル化ゾーンに入る流出物の再循環された部分の単位時間当たりの重量の、アルキル化触媒ゾーンに入る原料芳香族化合物および原料オレフィンの重量の合計値に対する比は、少なくとも０．１、少なくとも１．０、少なくとも２．５、少なくとも４．０、少なくとも７．０、または少なくとも１０．０である。この比は、ここで、流出物の循環比またはＲ／ＦＦとして表されることがある。第２のアルキル化ゾーンの流出物の一部分が、第１のアルキル化ゾーンに再循環される場合、第１のアルキル化ゾーンに入る第２のアルキル化ゾーンの流出物の再循環された部分の単位時間当たりの重量の、第１のアルキル化ゾーンに入る原料芳香族化合物および原料オレフィンの単位時間当たりの重量の合計値に対する比は、少なくとも０．１、少なくとも１．０、少なくとも２．５、少なくとも４．０、少なくとも７．０、または少なくとも１０．０である。
【００５７】
一般に、アルキル剤、特にオレフィン系アルキル化剤当たりのアルキル化基質を所定のモル比にしたばあい、原料流中のアルキル基に対するアリール基のモル比が大きくなるにつれて、アルキル化反応の結果として起こるアルキル化ゾーン中の温度上昇が小さくなる。アルキル化反応は、穏やかな発熱反応であると考えられている。アルキル化ゾーン、アルキル化反応器、および／またはアルキル化触媒床は、生成された熱を除去するために間接的な熱交換手段を有することができるが、各ゾーン、反応器、または触媒床は、好適には断熱性であり、そのため、流出物流の排出口の温度は、反応器の注入口の温度よりも高い。Ｒ／ＦＦの増加、および供給流中のアルキル基に対するアリール基のモル比の増加は、アルキル化ゾーン中でヒートシンクとして働くことができるアリール基の量の増加を招き、アルキル化ゾーンの温度上昇を減少させる。ここで開示されるプロセスの実施においては、アルキル化基質の適切なアルキル化温度は、一般に、６０℃（１４０°Ｆ）からそのアルキル化基質の臨界温度までであり、４７５℃（８８７°Ｆ）か、またはより高温であってもよいが、アルキル化ゾーンの注入口の温度は、一般に、６０℃から２６０℃まで（１４０°Ｆ〜５００°Ｆ）であり、好適には、１００℃から２５０℃まで（２１２°Ｆ〜４８２°Ｆ）である。アルキル化ゾーンで起こる温度上昇は、アルキル化ゾーン中の全流量によって決まり、１０℃から１９０℃（１８°Ｆ〜３４２°Ｆ）であると考えられるが、この温度上昇は一般には、５℃から１３０℃まで（９°Ｆ〜２３４°Ｆ）であり、好適には、５℃から５０℃まで（９°Ｆ〜９０°Ｆ）である。
【００５８】
前述のように、アルキル化ゾーンの温度上昇は、供給流中のアリール基のアルキル基に対するモル比を調整することによって制御できる。温度上昇を最小限にすることは、反応器の排出口の温度が高いときの、ｎ−プロピルベンゼンのような化合物および重質芳香族の形成をもたらす芳香族側鎖の異性化のような望ましくない副反応の発生防止に役立つ。アルキル化温度が高いときも、アルキル化ゾーン中のベンゼンおよび所望のモノアルキル化芳香族化合物（たとえば、エチルベンゼンまたはクメン）の蒸発を引き起こすことがある。ここで開示するプロセスの一態様においては、アルキル化ゾーンの温度上昇は、アルキル化反応ゾーンから流出物流を回収し、必要なら、この流出物流の一部分を冷却し、この流出物流の冷却された一部分を反応ゾーンに再循環することによって制御できる。
【００５９】
どちらのアルキル化ゾーンにおけるアルキル化も、液相中で行われることが好ましい。したがって、アルキル化圧力は、少なくとも部分的な液相を確保するのに十分なほど高いことが好ましい。反応のための圧力範囲は、通常、１３７９ｋＰａ（ｇ）から６９８５ｋＰａ（ｇ）まで（２００〜１０００ｐｓｉ（ｇ））、より一般的には、２０６９ｋＰａ（ｇ）から４１３７ｋＰａ（ｇ）まで（３００〜６００ｐｓｉ（ｇ））、さらにより一般的には、３１０３ｋＰａ（ｇ）から４１３７ｋＰａ（ｇ）まで（４５０〜６００ｐｓｉ（ｇ））である。好適には、アルキル化条件は、ベンゼンを液相中に維持するのに十分な条件であり、プロピレンにとって超臨界の条件である。
【００６０】
原料オレフィンの毎時重量空間速度（ＷＨＳＶ）は、０．０１〜８．０ｈｒ−１の範囲にある。ここで用いられる場合、成分の毎時重量空間速度は、触媒重量で割られた時間当たりの成分の重量流量を意味し、時間当たりの成分の重量流量および触媒重量は、同じ重量単位である。好適には、原料オレフォンのＷＨＳＶは、第２のアルキル化ゾーンよりも第１のアルキル化ゾーン中で、より大きい。原料オレフォンのＷＨＳＶは、好適には、第１のアルキル化ゾーン中で０．５〜２．０ｈｒ−１にわたり、第２のアルキル化ゾーン中で０．１〜１．０ｈｒ−１の範囲にある。芳香族化合物のＷＨＳＶは、一般に、両方のアルキル化ゾーン中で０．３〜４８０ｈｒ−１までである。
【００６１】
芳香族のアルキル化において、第１および第２のアルキル化ゾーン中で起こる主な反応は、原料芳香族化合物の原料オレフィンによるアルキル化であって、モノアルキル化芳香族化合物が生成される。さらに、第１および／または第２の反応ゾーン中で他の副反応が起こることもある。たとえば、原料芳香族化合物は、ポリアルキル化芳香族化合物とトランスアルキル化して、モノアルキル化芳香族化合物を生成することができる。また、ポリアルキル化芳香族化合物は、原料オレフィンによりアルキル化できる。各反応ゾーンの流出物流は、このように、モノアルキル化芳香族化合物、アルキル化ゾーンに供給されたポリアルキル化芳香族化合物または副反応の生成物であるポリアルキル化芳香族化合物のいずれか、アルキル化ゾーンに供給された原料芳香族化合物または副反応の生産物である原料芳香族化合物のいずれか、低濃度の原料オレフィン、およびＣ１〜Ｃ３のパラフィンを含むことができる。
【００６２】
以下の実施例は、本明細書で開示するプロセスを説明する。
【実施例】
【００６３】
実施例１
アルミノケイ酸塩反応混合液は、以下のように調製した。７３２９．７３ｇのＤＥＤＭＡＯＨ（２０％水溶液）を槽に加えた。８０４．３８ｇのＡｌ（Ｏｓｅｃ−Ｂｕ）３（９５％＋）をこの槽に加えて、得られた溶液を４５分間十分に混合した。次いで、２０００ｇの脱イオン水をこの溶液に加え、続いて、２５２６．９６ｇの沈降シリカ（商品名：Ｕｌｔｒａｓｉｌ（商標）ＶＮ ＳＰ３、８９％ＳｉＯ２）を加えた。次に、１２６．６９ｇのＮａＯＨを２１２．２５ｇの脱イオン水に溶かした水溶液を調製して反応混合液に加え、この反応混合液を３０分間十分に混合した。次いで、この反応混合液を１９Ｌの攪拌反応器に移した。槽を１０００ｇの脱イオン水で洗い流し、洗浄液を反応器に移して反応混合液に混合した。反応混合液を３時間で１５０℃に加熱し、１５０℃で２９０時間煮沸した。固形生成物を濾過によって集めて、脱イオン水で洗浄し、５０℃で乾燥させた。粉末Ｘ線回折分析により、単離した生成物をＵＺＭ−８ゼオライトと同定した。元素分析によって、単離した生成物は、Ｓｉ／Ａｌ＝１１．７７、Ｎａ／Ａｌ＝０．２６、Ｎ／Ａｌ＝２．０３、およびＣ／Ｎ＝３．０４の元素モル比からなることが明らかになった。単離した生成物を、１重量部のＮＨ４ＮＯ３、１０重量部の脱イオン水、および１重量部の単離した生成物を含むイオン交換溶液を用いて７５℃で３時間アンモニウムイオン交換し、そして、固形物を濾過によって集めた。アンモニウムイオン交換および濾過は、さらに２度繰り返して行い、３回のアンモニウムイオン交換物を脱イオン水で洗浄し、５０℃で乾燥した。乾燥試料を５４０℃に加熱して焼成し、窒素気流の存在下、その温度で２時間保持し、次いで、空気流に換えて、同じ温度で１４時間保持した。その結果、そのＢＥＴ表面積は４８１ｍ２／ｇ、細孔容積は０．１４ｃｃ／ｇであった。次いで、もうひとつの乾燥試料を、７０重量％のＵＺＭ−８および３０重量％のアルミナを含む触媒に処方した。ＨＮＯ３で解膠したＡｌ２Ｏ３を結合剤として、また、ＵＺＭ−８およびアルミナの重量に対し３．０重量％のＳｏｌｋａ−Ｆｌｏｃ（商標）粉末セルロース（ＢＷ−４０；International Fiber Corp.， North Tonawanda，NY，USA）を押出助剤として用いて押出成形を行い、直径１．６ｍｍ（１／１６インチ）の押出成形品を得た。この押出成形品を、マッフル炉で５３８℃に加熱して活性化し、窒素気流の存在下、その温度で１時間保持し、次いで、空気流に換え、同じ温度で１５時間保持した。この触媒の平均容積密度は０．４８ｇ／ｃｃであった。この触媒を触媒Ａと表す。
【００６４】
７０重量％のβゼオライトおよび３０重量％のアルミナ結合剤を含む新たな触媒を生成した。この触媒を触媒Ｂと表す。この触媒の平均容積密度は０．５５ｇ／ｃｃであった。触媒Ｂのためのβゼオライトは、米国特許第５，５２２，９８４号に記載の方法と実質的に同じ方法で生成した。
【００６５】
実施例２
実施例１で生成された触媒の試験に用いられた実験手順は、下記の通りである。試験のための一定量の触媒を円筒型反応器に充填したが、触媒ＡとＢの積層充填の試験では、底部の３０％の容積に触媒Ｂを充填し、上部の７０％の容積に触媒Ａを充填した。反応器は、固定触媒床の長さ方向に沿って温度測定のために離れて配置されたサーモウェル中に熱電対を備えていた。乾燥ベンゼンを、２６０℃（５００°Ｆ）、６．７ｈｒ／Ｌの液空間速度（ＬＨＳＶ）で、２４時間反応器の中を下降させた。
【００６６】
続いて、新たなベンゼンの流れを調製し、反応器の注入口の温度を、初期試験条件の所望の距離平均触媒床温度（distance average bed temperature：ＤＡＢＴ）より低い５０℃（９０°Ｆ）に下げた。ここで用いられるＤＡＢＴは、触媒床温度を触媒床に沿った距離に対してプロットし、触媒床の注入口から排出口までの曲線の下の面積を算出し、この面積を触媒床の長さで割って計算した温度を意味する。新たなプロピレンを反応器に導入した。次いで、反応器の流出物の一部分を再循環させ、新たなベンゼン、新たなプロピレン、および再循環された反応器の流出物を一緒にした供給物が、反応器に流れるようにした。反応器の注入口の温度を調整して所望のＤＡＢＴを維持しながら、反応器の流出物を採取し分析した。次いで、反応器の注入口の温度および／または再循環された反応器の流出物の量を調整し、反応器の流出物を再度採取した。測定値および試料が、すべての所望のＤＡＢＴおよび流出物循環率（Ｒ／ＦＦ）において得られるまで、このプロセスを繰り返した。
【００６７】
触媒床内の温度は、流入してくる供給物が触媒と反応したとき、発熱反応のため上昇した。試験条件の期間中に、時々、温度プロファイル（触媒床を通じた距離に対する触媒床温度）をプロットした。触媒の失活率を、これらの触媒床を通じた温度プロファイルの進行率から求めた。温度プロファイルにおける温度上昇の終点値である各温度プロファイルの位置を、活性ゾーンの終点と規定した。温度プロファイルに関し、活性ゾーンの終点は、温度上昇の直線部分を直線外挿したものと触媒床の最高温度における水平線との交点における触媒床中の距離であった。各触媒の性能を測定した持続期間中に、いくらかの触媒の失活が起こり、触媒の失活率は、各触媒の試験中の操作条件の差異によってそれほど影響を受けなかったと考えられる。
【００６８】
ＤＡＢＴは、触媒Ａのみの試験では１３０℃（２３６°Ｆ）と１６０℃（３２０°Ｆ）の間にあり、触媒Ｂのみの試験では１６０℃（３２０°Ｆ）と１７５℃（３４７°Ｆ）の間にあり、さらに、触媒Ａと触媒Ｂの積層充填の試験では１５０℃（３０２°Ｆ）と１７５℃（３４７°Ｆ）の間にあった。プロピレンのＷＨＳＶは、触媒Ａのみの試験では２．０３ｈｒ−１であり、触媒Ｂのみの試験では１．８８ｈｒ／Ｌであり、さらに、触媒Ａと触媒Ｂの積層充填の試験では１．０３ｈｒ−１（あるいは、触媒Ａが１．７７ｈｒ−１、触媒Ｂが２．４８ｈｒ−１）であった。これらの試験での新たに供給するベンゼンの新たに供給するプロピレンに対するモル比は２であった。これらの試験でのＲ／ＦＦは６であった。プロピル基当たりのアリール基のモル比は、一緒にされた反応器の供給流、および反応器の全流出物流中で、本質的に同じであるため、エチル基当たりのアリール基のモル比は、反応器の流出物流のいずれの部分を再循環させても、それほど影響を受けない。
【００６９】
これらの試験の結果を表３に示す。各試験は、ほぼ６００時間の操作を含み、表３に示されたクメンとＤＩＰＢとＴＩＰＢに対する選択性の合計および失活率は、最後の５２５時間の操作中に決定される。平均失活率は、５０時間の操作後の活性ゾーンの終了点の位置および５７５時間の操作後の活性ゾーンの終了点の位置から算出する。
【００７０】
【表３】
2010515746.tif 000008
【００７１】
これらのデータは、触媒Ａと触媒Ｂの積層充填の場合、触媒Ａのみ、または触媒Ｂのみのいずれかの場合よりも、クメン＋ＤＩＰＢ＋ＴＩＰＢに対する選択性が高く、また、平均失活率が低いという、予想外の結果を示している。いかなる特定の理論にも限定されるものではないが、触媒Ａ（ＵＺＭ−８）および触媒Ｂ（β）の組み合わせが相乗効果をもたらすと考えられる。ＵＺＭ−８触媒により選択性が高くなり、β触媒により高選択性に悪影響を与えることなく平均失活率が低くなると考えられる。
【００７２】
実施例３
触媒Ａと触媒Ｂの積層充填の、厳しい悪条件に対する堅牢性を示すため、実施例２で報告した期間の終了後、積層充填の試験を、種々のアルキル化条件で更に７００時間続けた。この更なる操作によって、さほど著しくない触媒の失活の増加を除き、積層充填中の触媒Ａおよび触媒Ｂの性能はそれほど影響を受けなかった。この更なる操作の最後の７７時間（期間Ｉ）の間、積層触媒充填の操作条件は、反応器の注入口の温度が１０９℃（２２８°Ｆ）、プロピレンのＷＨＳＶが１．０３ｈｒ−１、新たに供給するベンゼンの新たに供給するプロピレンに対するモル比が２、およびＲ／ＦＦが６であった。一緒にされた供給物（たとえば、新たに供給するベンゼン、新たに供給するプロピレン、および反応器の再循環された流出物）中の水分濃度は、５重量ｐｐｍより低かった。
【００７３】
供給物の高濃度の水分混入の影響をシミュレートするため、期間Ｉの後、水分を導入し、６２時間（期間ＩＩ）で一緒にされた供給物の水分濃度が１５０重量ｐｐｍになるようにした。この一緒にされた供給物の高濃度の水分を維持しながら、注入口の温度を、１１３℃（２３５°Ｆ）に４１時間（期間ＩＩＩ）、次いで、１１８℃（２４４°Ｆ）に２３時間（期間ＩＶ）、さらに、１２８℃（２６２°Ｆ）に９０時間（期間Ｖ）保持した。期間Ｖの後、触媒をそのままにして施設の運転を停止した。反応器へのプロピレンの導入を再開する前に、高温（たとえば、１００℃（２１２°Ｆ）と１２８℃（２６２°Ｆ）の間）で、１１２時間より長い間、１５０重量ｐｐｍのベンゼンを積層触媒内に循環させた。一緒にされた供給物の水分濃度が５重量ｐｐｍ未満、プロピレンのＷＨＳＶが１．０３ｈｒ−１、新しいベンゼンの新しいプロピレンに対するモル比が２、およびＲ／ＦＦが６という条件で、施設の運転を再開した。反応器注入口の温度を、１２８℃（２６２°Ｆ）で１４時間（期間ＶＩ）固定し、次いで、１１８℃（２４４°Ｆ）で４２時間（期間ＶＩＩ）固定し、さらに、１０８℃（２２６°Ｆ）で４５時間（期間ＶＩＩＩ）固定した。
【００７４】
積層触媒の性能を表４に示す。これらのデータは、期間Ｉと期間ＩＩの間でプロピレンの転換率が９７％から７５％まで大きく減少する原因となる高濃度の水分混入にかかわらず、ＵＺＭ−８触媒とβ触媒の積層充填を用いて予想外に良好な性能が得られることを示唆している。期間ＩＩの１０９℃（２２８°Ｆ）から期間Ｖの１２８℃（２６２°Ｆ）まで反応器の注入口の温度を上げることによって、クメンとＤＩＰＢとＴＩＰＢに対する選択性の合計をそれほど減少させずに、あるいは、ＴＩＰＢまたは副生成物ｎＰＢに対する選択性をそれほど増加させずに、プロピレンの転換率は、施設を停止する前の期間Ｖの間中に９３％に上昇し、または、期間Ｉの間中に達成されたレベルとほぼ同じレベルまで上昇した。さらに、期間ＶＩ〜ＶＩＩＩの間中に再開した後のデータは、施設の運転停止に妨げられるのにかかわらず、再びかなり乾燥したベンゼンの反応に戻ることによって、水分の混入効果を逆転させることができることを示している。９７％のオレフィン転換率、９９．６７〜９９．７２ｍｏｌ％のクメン＋ＤＩＰＢ＋ＴＩＰＢに対する選択性を維持しながら、かつｎＰＢ／クメン率を１３２に低下させながら、注入口の温度を、期間ＶＩの１２８℃（２６２°Ｆ）から期間ＶＩＩＩの１０８℃（２２６°Ｆ）まで下げた。
【００７５】
【表４】
2010515746.tif 000009
【００７６】
いくつかの実施例のみを説明してきたが、代替手段および変形例も、上述の記載から当業者にとって明らかである。これらの実施例と他の代替手段は均等物であり、この開示および添付の特許請求の範囲の思想および技術範囲内にあると考えられる。
【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
第１および第２の連続アルキル化ゾーン中で、アルキル化剤を用いて芳香族基質を触媒アルキル化する方法であって、
（ａ）該第１のアルキル化ゾーン中で、該芳香族基質および該アルキル化剤を、ＡｌＯ２四面体単位およびＳｉＯ２四面体単位の積層骨格を有する微孔性結晶ゼオライト、及び、実験式：
Ｍｍｎ＋Ｒｒｐ＋Ａｌ１−ｘＥｘＳｉｙＯｚ
で表される合成された状態の無水の組成物を含有する第１の触媒に接触させて、第１の流出物を得ること［式中、Ｍは少なくとも１種の交換可能な陽イオンであり、ｍはＭの（Ａｌ＋Ｅ）に対するモル比であって０〜約２であり、Ｒは第４級アンモニウム陽イオン、二第４級アンモニウム陽イオン、プロトン化アミン、プロトン化ジアミン、プロトン化アルカノールアミン、および４級化アルカノールアンモニウム陽イオンからなる群から選ばれる少なくとも１種の有機アンモニウム陽イオンであり、ｒはＲの（Ａｌ＋Ｅ）に対するモル比であって約０．０５〜約５．０の値を有し、ｎはＭの加重平均価数であって約１〜約２の値を有し、ｐはＲの加重平均価数であって約１〜約２の値を有し、Ｅはガリウム、鉄、ホウ素、クロム、インジウム、およびそれらの混合物からなる群から選ばれる元素であり、ｘはＥのモル分率であって０〜約１．０の値を有し、ｙはＳｉの（Ａｌ＋Ｅ）に対するモル比であって約６．５〜約３５であり、かつｚはＯの（Ａｌ＋Ｅ）に対するモル比であって式：
ｚ＝（ｍ・ｎ＋ｒ・ｐ＋３＋４・ｙ）／２
によって決定される値を有する］、および
（ｂ）該第２のアルキル化ゾーン中で、該第１の流出物の少なくとも一部分をβゼオライトを含有する第２の触媒と接触させて、アルキル芳香族化合物を含有する第２の流出物を得ること、
を含んでなる触媒アルキル化方法。
【請求項２】
前記芳香族基質が、ベンゼン、トルエン、およびキシレンからなる群から選ばれる、請求項１に記載の触媒アルキル化方法。
【請求項３】
前記アルキル化剤が、Ｃ２〜Ｃ４のモノオレフィンである、請求項１に記載の触媒アルキル化方法。
【手続補正２】
【補正対象書類名】明細書
【補正対象項目名】００７６
【補正方法】変更
【補正の内容】
【００７６】
いくつかの実施例のみを説明してきたが、代替手段および変形例も、上述の記載から当業者にとって明らかである。これらの実施例と他の代替手段は均等物であり、この開示および添付の特許請求の範囲の思想および技術範囲内にあると考えられる。
１．第１および第２の連続アルキル化ゾーン中で、アルキル化剤を用いて芳香族基質を触媒アルキル化する方法であって、
（ａ）該第１のアルキル化ゾーン中で、該芳香族基質および該アルキル化剤を、ＡｌＯ２四面体単位およびＳｉＯ２四面体単位の積層骨格を有する微孔性結晶ゼオライト、及び、実験式：
Ｍｍｎ＋Ｒｒｐ＋Ａｌ１−ｘＥｘＳｉｙＯｚ
で表される合成された状態の無水の組成物を含有する第１の触媒に接触させて、第１の流出物を得ること［式中、Ｍは少なくとも１種の交換可能な陽イオンであり、ｍはＭの（Ａｌ＋Ｅ）に対するモル比であって０〜２であり、Ｒは第４級アンモニウム陽イオン、二第４級アンモニウム陽イオン、プロトン化アミン、プロトン化ジアミン、プロトン化アルカノールアミン、および４級化アルカノールアンモニウム陽イオンからなる群から選ばれる少なくとも１種の有機アンモニウム陽イオンであり、ｒはＲの（Ａｌ＋Ｅ）に対するモル比であって０．０５〜５．０の値を有し、ｎはＭの加重平均価数であって１〜２の値を有し、ｐはＲの加重平均価数であって１〜２の値を有し、Ｅはガリウム、鉄、ホウ素、クロム、インジウム、およびそれらの混合物からなる群から選ばれる元素であり、ｘはＥのモル分率であって０〜１．０の値を有し、ｙはＳｉの（Ａｌ＋Ｅ）に対するモル比であって６．５〜３５であり、かつｚはＯの（Ａｌ＋Ｅ）に対するモル比であって式：
ｚ＝（ｍ・ｎ＋ｒ・ｐ＋３＋４・ｙ）／２
によって決定される値を有する］、および
（ｂ）該第２のアルキル化ゾーン中で、該第１の流出物の少なくとも一部分をβゼオライトを含有する第２の触媒と接触させて、アルキル芳香族化合物を含有する第２の流出物を得ること、
を含んでなる触媒アルキル化方法；
２．前記芳香族基質が、ベンゼン、トルエン、およびキシレンからなる群から選ばれる、前記１に記載の触媒アルキル化方法；
３．前記アルキル化剤が、Ｃ２〜Ｃ４のモノオレフィンである、前記１に記載の触媒アルキル化方法；
４．前記芳香族基質がベンゼンであり、前記アルキル化剤がプロピレンであり、かつ前記アルキル芳香族化合物がクメンである、前記１に記載の触媒アルキル化方法；
５．前記第１のアルキル化ゾーンにおける第１のアルキル化条件が、０．７５〜３．０のアリール基のアルキル基に対するモル比を含む、前記１に記載の触媒アルキル化方法；
６．前記第１のアルキル化ゾーンにおける第１のアルキル化条件が、０．７５〜３の前記芳香族基質の前記アルキル化剤に対するモル比を含む、前記１に記載の触媒アルキル化方法；
７．前記第１のアルキル化ゾーンにおける第１のアルキル化条件が、１．０〜３のアルキル化剤の毎時重量空間速度を含む、前記１に記載の触媒アルキル化方法；
８．前記βゼオライトが、Ｘ線光電子分光法によって測定される少なくとも７４．８電子ボルトの表面アルミニウム２ｐ結合エネルギーを有することを特徴とする表面改質βゼオライトである、前記１に記載の触媒アルキル化方法；
９．前記第１の触媒が、少なくとも表１に記載の面間隔ｄおよび強度を有するＸ線回折パターンを有することを特徴とする、前記１に記載の触媒アルキル化方法；
【表５】
2010515746.tif 000011
１０．前記第１のアルキル化ゾーン中での接触が、第１のアルキル化ゾーンに送られる炭化水素の重量に対して１〜２００００重量ｐｐｍの水分濃度を含む第１のアルキル化条件下で行われる、前記１に記載の触媒アルキル化方法；
１１．前記第２のアルキル化ゾーン中での接触が、第２のアルキル化ゾーンに送られる炭化水素の重量に対して１〜２００００重量ｐｐｍの水分濃度を含む第２のアルキル化条件下で行われる、前記１に記載の触媒アルキル化方法。
【国際調査報告】
2010515746.tif 000012
2010515746.tif 000013